Керамическая масса для изготовления облицовочной плитки
CERAMIC MIXTURE FOR MAKING FACING TILES

Изобретение относится к промышленности строительных материалов, в частности к производству облицовочной плитки.
Известна керамическая масса, содержащая, мас. %: глина 15,0-35,0; мел 5,0-8,0; плиточный бой 2,0-5,0; щелочесодержащий компонент из группы: нефелиновый концентрат, перлит 1,0-20,0; трепел 40,0-45,0 [1].
Задача изобретения состоит в снижении температуры обжига плитки, полученной из керамической массы.
Технический результат достигается тем, что керамическая масса для изготовления облицовочной плитки, включающая глину, мел, плиточный бой, вспученный перлит и трепел, дополнительно содержит деготь при следующем соотношении компонентов, мас. %: кирпичная глина 75,1-80,4; размолотый до прохождения через сетку 0,14 мел 0,5-1,0; размолотый до прохождения через сетку 0,14 плиточный бой 0,1-0,5; размолотый до прохождения через сетку 0,14 вспученный перлит 7,0-9,0; размолотый до прохождения через сетку 0,14 трепел 11,0-15,0; расплавленный деготь 0,1-0,3. В таблице приведены составы керамической массы для изготовления облицовочной плитки.
В составе керамической массы могут быть использованы качественные кирпичные глины любых месторождений.
Компоненты дозируют в требуемых количествах. Мел, плиточный бой, вспученный перлит, трепел размалывают до прохождения через сетку 0,14 по отдельности сухим способом. Размолотые компоненты смешивают, добавляют кирпичную глину. Керамическую массу увлажняют до 9-12%. Для этого в горячей (80-90°C) воде размешивают 1-1,5% от массы используемой кирпичной глины и при постоянном перемешивании вливают тонкой струйкой расплавленный деготь. Из готовой керамической массы прессуют плитки, которые обжигают при температуре 940-960°C. На поверхность обожженных плиток наносят (полив, напыление) слой глазурной суспензии и вторично обжигают при температуре 780-900°C. Предпочтительно использование легкоплавких, цветных, глушеных глазурей.
Источники информации
1. SU 937416, 1982.